(57)【要約】【課題】  充放電サイクル初期の容量低下が抑制されており、充放電サイクル特性に優れたアルカリ二次電池を提供する。【解決手段】  本発明のアルカリ二次電池は、正極、負極およびアルカリ電解質を有し、  前記負極は、亜鉛粒子および亜鉛合金粒子より選択される亜鉛系粒子を含有しており、前記アルカリ電解質は、水酸化カリウムまたは水酸化ナトリウムと、水酸化リチウムと、ポリアルキレングリコール類とを含有していることを特徴とするものである。前記アルカリ電解質においては、水酸化リチウムの含有量は０．１〜５質量％であることが好ましく、ポリアルキレングリコールの含有量は０．１〜８質量％であることが好ましい。【選択図】  図３
2019153402.tif 000002
【特許請求の範囲】
【請求項１】
正極、負極およびアルカリ電解質を有するアルカリ二次電池であって、
前記負極は、亜鉛粒子および亜鉛合金粒子より選択される亜鉛系粒子を含有しており、
前記アルカリ電解質は、水酸化カリウムまたは水酸化ナトリウムと、水酸化リチウムと、ポリアルキレングリコール類とを含有していることを特徴とするアルカリ二次電池。
【請求項２】
前記アルカリ電解質における水酸化リチウムの含有量が、０．１〜５質量％である請求項１に記載のアルカリ二次電池。
【請求項３】
前記アルカリ電解質におけるポリアルキレングリコール類の含有量が、０．１〜８質量％である請求項１または２に記載のアルカリ二次電池。
【請求項４】
前記正極は、銀酸化物を含有する正極合剤層を有している請求項１〜３のいずれかに記載のアルカリ二次電池。
【請求項５】
前記正極合剤層は、絶縁性無機粒子を更に含有している請求項４に記載のアルカリ二次電池。
【発明の詳細な説明】
【技術分野】
【０００１】
本発明は、充放電サイクル初期の容量低下が抑制されており、充放電サイクル特性に優れたアルカリ二次電池に関するものである。
【背景技術】
【０００２】
亜鉛や亜鉛合金を含有する負極と、アルカリ電解質とを有するアルカリ電池は、一次電池として広く一般に使用されている。
【０００３】
また、その一方で、前記のような構成のアルカリ電池を、二次電池として利用することも検討されている。そして、アルカリ二次電池における種々の特性を高めるために、例えば、正極活物質である銀材料に特定量のドーパントを用いたり、負極とセパレータとの間に特定のアニオン伝導性膜を介在させたり、アルカリ電解液にポリアルキレングリコールなどの添加剤を含有させたりする技術が提案されている（特許文献１、２など）。
【先行技術文献】
【特許文献】
【０００４】
【特許文献１】特表２０１３−５４１８１５号公報（請求項１、段落［０１７３］など）
【特許文献２】国際公開第２０１７／０４７６２８号（請求項１、段落［０１０５］など）
【発明の概要】
【発明が解決しようとする課題】
【０００５】
特許文献１、２に記載されている技術によれば、アルカリ二次電池の各種特性を高めることが可能である一方で、アルカリ二次電池の今後の用途展開を考慮すると、例えば充放電サイクル特性の更なる向上が要求され、特に充放電サイクルの初期（１０サイクル程度まで）における急激な容量低下を抑制することが求められる。よって、アルカリ二次電池の充放電サイクル特性の改善には、更なる検討が必要とされている。
【０００６】
本発明は、前記事情に鑑みてなされたものであり、その目的は、充放電サイクル初期の容量低下が抑制されており、充放電サイクル特性に優れたアルカリ二次電池を提供することにある。
【課題を解決するための手段】
【０００７】
本発明のアルカリ二次電池は、正極、負極およびアルカリ電解質を有し、前記負極は、亜鉛粒子および亜鉛合金粒子より選択される亜鉛系粒子を含有しており、前記アルカリ電解質は、水酸化カリウムまたは水酸化ナトリウムと、水酸化リチウムと、ポリアルキレングリコール類とを含有していることを特徴とするものである。
【発明の効果】
【０００８】
本発明によれば、充放電サイクル初期の容量低下が抑制されており、充放電サイクル特性に優れたアルカリ二次電池を提供することができる。
【図面の簡単な説明】
【０００９】
【図１】本発明のアルカリ二次電池の一例を模式的に表す側面図である。
【図２】図１に表すアルカリ二次電池の要部断面図である。
【図３】実施例および比較例のアルカリ二次電池の充放電サイクル試験結果を表すグラフである。
【発明を実施するための形態】
【００１０】
亜鉛粒子および亜鉛合金粒子より選択される亜鉛系粒子（以下、単に「亜鉛系粒子」という場合がある）を含有する負極を有するアルカリ二次電池においては、充放電を繰り返すと、僅かな繰り返し数で急激に電池容量が低下してしまうことがある。その負極側の要因として、電池の充放電によって負極で亜鉛デンドライトが生成し、これが対極まで成長して内部短絡を引き起こすことが挙げられる。
【００１１】
そこで、本発明のアルカリ二次電池においては、水酸化リチウムとポリアルキレングリコール類とを含有するアルカリ電解質を使用することとし、これにより、特に充放電サイクル初期の急激な容量低下を抑制して、優れた充放電サイクル特性の確保を可能とした。なお、水酸化リチウムは、アルカリ二次電池に係るアルカリ電解質の電解質塩として使用し得ることが知られているが、本発明では、電解質塩として使用する水酸化カリウムまたは水酸化ナトリウムと共に、水酸化リチウムをアルカリ電解質に含有させる。
【００１２】
水酸化リチウムとポリアルキレングリコール類とを含有するアルカリ電解質を使用することによってアルカリ二次電池の充放電サイクル特性が向上する理由を、本発明者らは以下の機構によるものと推測している。
【００１３】
亜鉛系粒子を含有する負極を有するアルカリ二次電池を放電させると、テトラヒドロキソ亜鉛（II）酸イオン〔Ｚｎ（ＯＨ）４２−〕が負極中で生成してアルカリ電解質中に放出される。そして、このテトラヒドロキソ亜鉛（II）酸イオンが、アルカリ二次電池の充電時に負極の亜鉛系粒子の表面まで戻って亜鉛デンドライトとなる。
【００１４】
ところが、アルカリ電解質がポリアルキレングリコール類を含有していると、このポリアルキレングリコールが負極の亜鉛系粒子の表面に付着するため、テトラヒドロキソ亜鉛（II）酸イオンが亜鉛系粒子の表面まで戻り難くなると考えられる。また、アルカリ電解質が水酸化リチウムを含有していると、テトラヒドロキソ亜鉛（II）酸イオンがアルカリ電解質中で比較的安定に存在できるようになる。これらの作用によって、亜鉛デンドライトの生成が抑制され充放電サイクルでの短絡が生じ難くなると推測される。
【００１５】
また、アルカリ電解質中の水酸化リチウムは、電池の充放電初期の充電効率を低下させる作用を有しているが、アルカリ電解質が更にポリアルキレングリコール類も含有している場合には、水酸化リチウムの前記作用が抑制される。
【００１６】
本発明では、ポリアルキレングリコール類による前記の作用と、水酸化リチウムによる前記の作用とが相乗的に機能していると考えられ、これにより、特に充放電サイクル初期の急激な容量低下を良好に抑制して、優れた充放電サイクル特性を確保できていると推測される。
【００１７】
本発明のアルカリ二次電池に係るアルカリ電解質には、例えば、電解質塩である水酸化カリウムまたは水酸化ナトリウムの水溶液（アルカリ電解液）が使用できる。そして、アルカリ電解質は、水酸化リチウムおよびポリアルキレングリコール類を更に含有している。
【００１８】
アルカリ電解質における水酸化リチウムの含有量（濃度。以下同じ。）は、水酸化リチウムをアルカリ電解質に含有させることによる前記の効果をより良好に確保する観点から、０．１質量％以上であることが好ましく、０．５質量％以上であることがより好ましい。また、水酸化リチウムの過剰な添加は、電池の内部抵抗増加に繋がることから、アルカリ電解質における水酸化リチウムの含有量は、５質量％以下であることが好ましく、３質量％以下であることがより好ましい。
【００１９】
本発明において用いられるポリアルキレングリコール類は、エチレングリコール、プロピレングリコール、ブチレングリコールなどのアルキレングリコールが重合または共重合した構造を有する化合物であり、架橋構造や分岐構造を持つものであってもよく、また末端が置換された構造の化合物であってもよく、重量平均分子量としては、およそ２００以上の化合物が好ましく用いられる。重量平均分子量の上限は特に規定はされないが、添加による効果をより発揮させやすくするためには化合物が水溶性である方が好ましく、通常は２００００以下のものが好ましく用いられ、５０００以下のものがより好ましく用いられる。
【００２０】
より具体的には、エチレングリコールが重合した構造をもつポリエチレングリコール類や、プロピレングリコールが重合した構造をもつポリプロピレングリコール類などを好ましく用いることができる。
【００２１】
前記ポリエチレングリコール類としては、ポリエチレングリコール、ポリエチレンオキシドのほか、直鎖構造の化合物としては、例えば、下記一般式（１）で表される化合物が好ましく用いられる。
【化１】
2019153402.tif 000003
【００２２】
前記一般式（１）中、Ｘはアルキル基、ヒドロキシル基、カルボキシル基、アミノ基、またはハロゲン原子、Ｙは水素原子またはアルキル基であり、ｎは平均で４以上を表す。
【００２３】
なお、前記一般式（１）におけるｎは、ポリエチレングリコール類における酸化エチレンの平均付加モル数に相当する。ｎは平均で４以上であり、ｎの上限は特に限定はされないが、重量平均分子量として、２００〜２００００程度の化合物が好ましく用いられる。
【００２４】
前記ポリプロピレングリコール類としては、ポリプロピレングリコール、ポリプロピレンオキシドのほか、直鎖構造の化合物としては、例えば、下記一般式（２）で表される化合物が好ましく用いられる。
【化２】
2019153402.tif 000004
【００２５】
前記一般式（２）中、Ｚはアルキル基、ヒドロキシル基、カルボキシル基、アミノ基、またはハロゲン原子、Ｔは水素原子またはアルキル基であり、ｍは平均で３以上を表す。
【００２６】
なお、前記一般式（２）におけるｍは、ポリプロピレングリコール類における酸化プロピレンの平均付加モル数に相当する。ｍは平均で３以上であり、ｍの上限は特に限定はされないが、重量平均分子量として、２００〜２００００程度の化合物が好ましく用いられる。
【００２７】
ポリアルキレングリコール類は、酸化エチレンユニットと、酸化プロピレンユニットとを含むような共重合化合物（ポリオキシエチレンポリオキシプロピレングリコールなど）であってもよい。
【００２８】
アルカリ電解質におけるポリアルキレングリコール類の含有量（濃度。ポリアルキレングリコール類として複数の化合物を用いる場合は、それらの合計量。以下、同じ。）は、ポリアルキレングリコール類をアルカリ電解質に含有させることによる前記の効果をより良好に確保する観点から、０．１質量％以上であることが好ましく、０．５質量％以上であることがより好ましい。なお、アルカリ電解質中のポリアルキレングリコール類の量が多すぎると、電池の放電特性を損なう虞がある。よって、アルカリ電解質中のポリアルキレングリコールの量を制限して、電池の放電特性をより良好に維持する観点からは、アルカリ電解質におけるポリアルキレングリコール類の含有量は、８質量％以下であることが好ましく、４質量％以下であることがより好ましい。
【００２９】
前記の通り、アルカリ電解質には、水酸化カリウムまたは水酸化ナトリウムを電解質塩として含有させる。アルカリ電解質は、水酸化カリウムおよび水酸化ナトリウムのうちのいずれか一方のみを含有していていればよく、両方を含有していてもよい。
【００３０】
アルカリ電解質における前記電解質塩の含有量は、アルカリ電解質において良好な導電性を確保できる範囲であればよいが、例えば、水酸化カリウムを使用する場合には、水酸化カリウムの含有量（濃度）は、２０質量％以上であることが好ましく、３０質量％以上であることがより好ましく、また、４０質量％以下であることが好ましく、３８質量％以下であることがより好ましい。
【００３１】
アルカリ電解質には、前記の各成分の他に、本発明の効果を損なわない範囲で、必要に応じて公知の各種添加剤を添加してもよい。例えば、アルカリ二次電池の負極に用いる亜鉛系粒子の腐食（酸化）を防止するために、酸化亜鉛を添加するなどしてもよい。なお、酸化亜鉛は、負極に添加することもできる。
【００３２】
また、正極活物質として銀酸化物を使用する場合（詳しくは後述する）、アルカリ電解質には、マンガン化合物、スズ化合物およびインジウム化合物よりなる群から選択される１種以上が溶解していることが好ましい。
【００３３】
銀酸化物を正極に含有するアルカリ二次電池を放電すると銀酸化物から銀が生成するが、この電池を充電すると銀の周りに銀酸化物の結晶が生成し、その後の電池反応を阻害する虞がある。マンガン化合物、スズ化合物またはインジウム化合物がアルカリ電解質中に溶解している場合には、これらの化合物由来のイオン（マンガンイオン、スズイオン、インジウムイオン）が、正極に吸着することにより、銀酸化物の結晶成長を抑えて、形成される銀酸化物の結晶を微細化する。そのため、電池の充電時に生成する銀酸化物の結晶が電池反応を阻害する問題の発生を抑制して、電池の充放電サイクル特性を更に高めることが可能となる。
【００３４】
アルカリ電解質に溶解させるマンガン化合物としては、塩化マンガン、酢酸マンガン、硫化マンガン、硫酸マンガン、水酸化マンガンなどが挙げられる。また、アルカリ電解質に溶解させるスズ化合物としては、塩化スズ、酢酸スズ、硫化スズ、臭化スズ、酸化スズ、水酸化スズ、硫酸スズなどが挙げられる。更に、アルカリ電解質液に溶解させるインジウム化合物としては、水酸化インジウム、酸化インジウム、硫酸インジウム、硫化インジウム、硝酸インジウム、臭化インジウム、塩化インジウムなどが挙げられる。
【００３５】
アルカリ電解質中におけるインジウム化合物、マンガン化合物およびスズ化合物の濃度（これらのうちの１種のみを溶解させる場合は、その濃度であり、２種以上を溶解させる場合は、それらの合計濃度である）は、前記の効果をより良好に確保する観点から、質量基準で、５０ｐｐｍ以上であることが好ましく、５００ｐｐｍ以上であることがより好ましく、また、１００００ｐｐｍ以下であることが好ましく、５０００ｐｐｍ以下であることがより好ましい。
【００３６】
アルカリ二次電池の負極には、亜鉛粒子および亜鉛合金粒子から選択される亜鉛系粒子を含有するものを使用する。このような負極では、前記粒子中の亜鉛が活物質として作用する。亜鉛合金粒子の合金成分としては、例えば、インジウム（例えば含有量が質量基準で５０〜５００ｐｐｍ）、ビスマス（例えば含有量が質量基準で５０〜５００ｐｐｍ）などが挙げられる（残部は亜鉛および不可避不純物である）。負極の有する亜鉛系粒子は、１種単独でもよく、２種以上であってもよい。
【００３７】
ただし、亜鉛系粒子には、合金成分として水銀を含有しないものを使用することが好ましい。このような亜鉛系粒子を使用している電池であれば、電池の廃棄による環境汚染を抑制できる。また、水銀の場合と同じ理由から、亜鉛系粒子には、合金成分として鉛を含有しないものを使用することが好ましい。
【００３８】
亜鉛系粒子の粒度としては、例えば、全粉末中、粒径が７５μｍ以下の粒子の割合が５０質量％以下のものが好ましく、３０質量％以下のものがより好ましく、また、粒径が１００〜２００μｍの粉末の割合が、５０質量％以上、より好ましくは９０質量％以上であるものが挙げられる。ここでいう亜鉛系粒子における粒度は、後述する銀酸化物の平均粒子径測定法と同じ測定方法により得られる値である。
【００３９】
負極には、例えば、前記の亜鉛系粒子の他に、必要に応じて添加されるゲル化剤（ポリアクリル酸ソーダ、カルボキシメチルセルロースなど）を含んでもよく、これにアルカリ電解質を加えることで構成される負極剤（ゲル状負極）を使用してもよい。負極中のゲル化剤の量は、例えば、０．５〜１．５質量％とすることが好ましい。
【００４０】
また、負極は、前記のようなゲル化剤を実質的に含有しない非ゲル状の負極とすることもできる（なお、非ゲル状負極の場合、亜鉛系粒子近傍に存在するアルカリ電解質が増粘しなければゲル化剤を含有しても構わないので、「ゲル化剤を実質的に含有しない」とは、アルカリ電解質の粘度への影響がない程度に含有していてもよい、という意味である）。ゲル状負極の場合には、亜鉛系粒子の近傍に、ゲル化剤と共にアルカリ電解質が存在しているが、ゲル化剤の作用によってこのアルカリ電解質が増粘しており、アルカリ電解質の移動、ひいては電解質中のイオンの移動が抑制されている。このため、負極での反応速度が抑えられ、これが電池の負荷特性（特に重負荷特性）の向上を阻害しているものと考えられる。これに対し、負極を非ゲル状として、亜鉛系粒子近傍に存在するアルカリ電解質の粘度を増大させずにアルカリ電解質中のイオンの移動速度を高く保つことで、負極での反応速度を高めて、負荷特性（特に重負荷特性）をより高めることができる。
【００４１】
負極に含有させるアルカリ電解質には、電池に注入するものと同じものを使用することができる。
【００４２】
負極における亜鉛系粒子の含有量は、例えば、６０質量％以上であることが好ましく、６５質量％以上であることがより好ましく、また、７５質量％以下であることが好ましく、７０質量％以下であることがより好ましい。
【００４３】
負極は、インジウム化合物を含有していることが好ましい。負極がインジウム化合物を含有することによって、亜鉛系粒子とアルカリ電解質との腐食反応によるガス発生をより効果的に防ぐことができる。
【００４４】
前記のインジウム化合物としては、例えば、酸化インジウム、水酸化インジウムなどが挙げられる。
【００４５】
負極に使用するインジウム化合物の量は、質量比で、亜鉛系粒子：１００に対し、０．００３〜１であることが好ましい。
【００４６】
アルカリ二次電池に係る正極には、銀酸化物の他、オキシ水酸化ニッケルなどアルカリ二次電池の正極活物質として利用可能な化合物を使用することができ、例えば、正極活物質の他に導電助剤を含有する正極合剤層のみからなるもの（正極合剤の成形体）や、正極活物質および導電助剤を含有する正極合剤層を、集電体の片面または両面に形成した構造のものなどが挙げられる。
【００４７】
正極の活物質として銀酸化物を用いる場合には、ＡｇＯやＡｇ２Ｏを使用することができる。
【００４８】
銀酸化物は、その粒度について特に限定はされないが、平均粒子径が、１０μｍ以下であることが好ましく、２μｍ以下であることがより好ましい。このようなサイズの銀酸化物を用いた場合には、充電時の利用率が向上し、充電終止電圧を比較的低くしても大きな充電容量が得られるため、電池の充放電サイクル特性を更に高めることができ、また、例えば、充電終止電圧を高めることによって生じ得る電池の膨れを抑えることが可能となる。
【００４９】
ただし、あまり粒径の小さい銀酸化物は製造やその後の取り扱いが困難となることから、銀酸化物の平均粒子径は、０．０１μｍ以上であることが好ましく、０．０３μｍ以上であることがより好ましい。
【００５０】
本明細書でいう銀酸化物やその他の粒子（後記の絶縁性無機粒子および黒鉛粒子）の平均粒子径は、レーザー散乱粒度分布計（例えば、堀場製作所製「ＬＡ−９２０」）を用い、粒子を溶解しない媒体に、これらの粒子を分散させて測定した、体積基準での累積頻度５０％における粒径（Ｄ５０）である。
【００５１】
正極合剤層の導電助剤としては、カーボンブラック粒子、黒鉛粒子などの炭素質材料の粒子などが挙げられる。なお、導電助剤には、カーボンブラック粒子と黒鉛粒子とを併用することがより好ましい。
【００５２】
カーボンブラック粒子を使用することで、正極合剤層中で良好な導電ネットワークを形成しやすいため、例えば黒鉛粒子のみを使用する場合に比べて、正極活物質である銀酸化物の粒子との接点が多くなり、正極合剤層内の電気抵抗を効果的に低減することができ、これにより、充電時に正極活物質の反応効率を向上させることが可能となる。
【００５３】
他方、カーボンブラック粒子のみを使用する場合には、正極合剤層の厚みによっては、その成形性を高めるためにバインダを使用する必要があるが、黒鉛粒子も併用した場合には、正極合剤層の成形性が向上するため、例えば正極合剤の成形体や正極合剤層が０．４ｍｍ以下、より好ましくは０．３ｍｍ以下と薄い場合であってもその成形性が良好となり、バインダを用いなくとも製造不良の発生を防ぐことが容易になる。
【００５４】
正極合剤層に係る黒鉛粒子は、天然黒鉛（鱗片状黒鉛など）の粒子、人造黒鉛の粒子のいずれでもよく、これらのうちの１種または２種以上を使用することができる。
【００５５】
前記の通り、黒鉛粒子には正極合剤層の成形性を高める機能があるが、この機能をより良好に発揮させる観点から、黒鉛粒子は、平均粒子径が、１μｍ以上であることが好ましく、２μｍ以上であることがより好ましく、また、導電性の向上の観点からから、７μｍ以下であることが好ましく、５μｍ以下であることがより好ましい。
【００５６】
正極合剤層に係るカーボンブラック粒子としては、ファーネスブラック、チャンネルブラック、アセチレンブラック、サーマルブラックなどが例示され、これらのうちの１種または２種以上を用いることができる。これらのカーボンブラック粒子の中でも、導電性が高く不純物が少ないアセチレンブラックが好ましく用いられる。
【００５７】
また、正極活物質として銀酸化物を使用する場合、正極合剤層には、絶縁性無機粒子を更に含有させることが好ましく、これによって電池の充放電サイクル特性をより高めることができる。また、絶縁性無機粒子を使用する場合、更にカーボンブラック粒子と黒鉛粒子とを正極合剤層に含有させることで、電池の充放電サイクル特性を更に高めることができる。
【００５８】
正極合剤層に係る絶縁性無機粒子としては、Ｓｉ、Ｚｒ、Ｔｉ、Ａｌ、ＭｇおよびＣａより選択される少なくとも１種の元素の酸化物などの粒子が挙げられる。また、前記酸化物の具体例としては、Ａｌ２Ｏ３、ＴｉＯ２、ＳｉＯ２、ＺｒＯ２、ＭｇＯ、ＣａＯ、ＡｌＯＯＨ、Ａｌ（ＯＨ）３などが挙げられ、アルカリ電解質（アルカリ電解液）に溶解しないか、難溶性である粒子が好ましく用いられる。これらの絶縁性無機粒子は、１種のみを用いてもよく、２種以上を併用してもよい。
【００５９】
絶縁性無機粒子は、その粒子径が大きすぎると、電池の充放電サイクル特性の向上効果が小さくなる虞がある。よって、電池の充放電サイクル特性をより良好に高める観点からは、絶縁性無機粒子の平均粒子径は、０．５μｍ以下であることが好ましく、０．３μｍ以下であることがより好ましい。
【００６０】
また、絶縁性無機粒子の粒子径が小さすぎると、電池の充電効率（初期容量）の向上効果が小さくなる虞がある。よって、電池の充電効率をより良好に高める観点からは、絶縁性無機粒子の平均粒子径は、０．０１μｍ以上であることが好ましく、０．０５μｍ以上であることがより好ましい。
【００６１】
正極合剤層（正極合剤の成形体や集電体上に形成された正極合剤塗布層など）の組成としては、容量を確保するために、正極活物質として銀酸化物を使用する場合、その含有量は、正極合剤層を構成する固形分全体を１００質量％として、例えば、６０質量％以上であることが好ましく、８０質量％以上であることがより好ましく、９０質量％以上であることが特に好ましい。
【００６２】
また、正極合剤層における導電助剤の含有量は、導電性の点から０．２質量％以上であることが好ましく、０．５質量％以上であることが好ましく、１質量％以上であることが特に好ましく、一方、容量低下や充電時のガス発生を防ぐため、８質量％以下であることが好ましく、７質量％以下であることがより好ましく、５質量％以下であることが更に好ましく、３質量％以下であることが特に好ましい。
【００６３】
なお、正極合剤層にカーボンブラック粒子と黒鉛粒子とを含有させる場合、黒鉛粒子の含有量は、カーボンブラック粒子との併用による電池の充電効率や充放電サイクル特性の向上効果を良好に確保する観点から、１質量％以上であることが好ましく、２質量％以上であることがより好ましい。そして、正極合剤層にカーボンブラック粒子と黒鉛粒子とを含有させる場合の黒鉛粒子の含有量は、例えば正極合剤層中の銀酸化物の量が少なくなりすぎて電池の容量が低下することを抑える観点から、７質量％以下であることが好ましく、４質量％以下であることがより好ましい。
【００６４】
また、正極合剤層にカーボンブラック粒子と黒鉛粒子とを含有させる場合、カーボンブラック粒子の含有量は、黒鉛粒子との併用による電池の充電効率や充放電サイクル特性の向上効果を良好に確保する観点から、０．１質量％以上であることが好ましく、０．５質量％以上であることがより好ましい。ただし、正極合剤層中のカーボンブラック粒子の量が多すぎると、例えば電池を高温下で貯蔵した際に、正極の膨れ量が大きくなる虞がある。よって、電池の貯蔵（特に６０℃程度の高温下での貯蔵）時の正極の膨れを抑えて、電池の貯蔵特性を向上させる観点からは、正極合剤層にカーボンブラック粒子と黒鉛粒子とを含有させる場合のカーボンブラック粒子の含有量は、１．５質量％以下であることが好ましく、１質量％以下であることがより好ましい。
【００６５】
また、正極合剤層に絶縁性無機粒子を含有させる場合、その含有量は、その使用による効果（特に電池の充放電サイクル特性向上効果）を良好に確保する観点から、０．１質量％以上であることが好ましく、３質量％以上であることがより好ましい。ただし、正極合剤層中の絶縁性無機粒子の量が多すぎると、正極活物質の充填量が減少して電池の容量減少を招くほか、絶縁性無機粒子の種類によっては、充放電サイクルが進行した場合に、放電容量が急に低下してしまう場合もあることから、正極合剤層における絶縁性無機粒子の含有量は、７質量％以下であることが好ましく、５質量％以下であることがより好ましい。
【００６６】
正極合剤層は、前記の通り、バインダを使用せずに形成することも可能であるが、強度を高める必要がある場合（導電助剤に黒鉛を使用しない場合など）にはバインダを用いてもよい。正極合剤層のバインダには、ポリテトラフルオロエチレン（ＰＴＦＥ）などのフッ素樹脂などが挙げられる。バインダを使用する場合、正極合剤層中のバインダの含有量は、０．１〜２０質量％であることが好ましい。
【００６７】
正極は、正極合剤の成形体の場合には、例えば、正極活物質および導電助剤、更には必要に応じてアルカリ電解質（電池に注入するアルカリ電解質と同じものが使用できる）などを混合して調製した正極合剤を所定の形状に加圧成形することで製造することができる。
【００６８】
また、正極合剤層と集電体とを有する形態の正極の場合には、例えば、正極活物質および導電助剤などを水またはＮ−メチル−２−ピロリドン（ＮＭＰ）などの有機溶媒に分散させて正極合剤含有組成物（スラリー、ペーストなど）を調製し、これを集電体上に塗布し乾燥し、必要に応じてカレンダ処理などのプレス処理を施す工程を経て製造することができる。
【００６９】
ただし、正極は、前記の各方法で製造されたものに限定されず、他の方法で製造したものであってもよい。
【００７０】
正極合剤の成形体を正極とする場合、その厚みは、０．１５〜４ｍｍであることが好ましい。他方、正極合剤層と集電体とを有する形態の正極の場合、正極合剤層の厚み（集電体の片面あたりの厚み）は、３０〜３００μｍであることが好ましい。
【００７１】
正極に集電体を用いる場合には、その集電体としては、例えば、ＳＵＳ３１６、ＳＵＳ４３０、ＳＵＳ４４４などのステンレス鋼；アルミニウムやアルミニウム合金；を素材とするものが挙げられ、その形態としては、平織り金網、エキスパンドメタル、ラス網、パンチングメタル、金属発泡体、箔（板）などが例示できる。集電体の厚みは、例えば、０．０５〜０．２ｍｍであることが好ましい。このような集電体の表面には、カーボンペーストや銀ペーストなどのペースト状導電材を塗布しておくことも望ましい。
【００７２】
アルカリ二次電池において、正極と負極との間には、通常、セパレータを介在させる。アルカリ二次電池に使用可能なセパレータとしては、ビニロンとレーヨンを主体とする不織布、ビニロン・レーヨン不織布（ビニロン・レーヨン混抄紙）、ポリアミド不織布、ポリオレフィン・レーヨン不織布、ビニロン紙、ビニロン・リンターパルプ紙、ビニロン・マーセル化パルプ紙などを用いることができる。また、親水処理された微孔性ポリオレフィンフィルム（微孔性ポリエチレンフィルムや微孔性ポリプロピレンフィルムなど）とセロファンフィルムとビニロン・レーヨン混抄紙のような吸液層（電解質保持層）とを積み重ねたものをセパレータとしてもよい。セパレータの厚みは、２０〜５００μｍであることが好ましい。
【００７３】
また、正極と負極との間には、ポリマーをマトリクスとし、かつ前記マトリクス中に金属の酸化物、水酸化物、炭酸塩、硫酸塩、リン酸塩、ホウ酸塩およびケイ酸塩よりなる群から選択される少なくとも１種の金属化合物の粒子を分散させたアニオン伝導性膜を配置することが好ましい。
【００７４】
アルカリ二次電池の形態については特に制限はなく、外装缶と封口板とをガスケットを介してカシメ封口したり、外装缶と封口板とを溶接して封口したりする電池ケースを有する扁平形（コイン形、ボタン形を含む）；金属ラミネートフィルムからなる外装体を有するラミネート形；有底筒形の外装缶と封口板とをガスケットを介してカシメ封口したり、外装缶と封口板とを溶接して封口したりする電池ケースを有する筒形〔円筒形、角形（角筒形）〕；など、いずれの形態とすることもできる。
【００７５】
なお、カシメ封口を行う形態の外装体を使用する場合、外装缶と封口板との間に介在させるガスケットの素材には、ポリプロピレン、ナイロンなどを使用できるほか、電池の用途との関係で耐熱性が要求される場合には、テトラフルオロエチレン−パーフルオロアルコキシエチレン共重合体（ＰＦＡ）などのフッ素樹脂、ポリフェニレンエーテル（ＰＥＥ）、ポリスルフォン（ＰＳＦ）、ポリアリレート（ＰＡＲ）、ポリエーテルスルフォン（ＰＥＳ）、ポリフェニレンスルフィド（ＰＰＳ）、ポリエーテルエーテルケトン（ＰＥＥＫ）などの融点が２４０℃を超える耐熱樹脂を使用することもできる。また、電池が耐熱性を要求される用途に適用される場合、その封口には、ガラスハーメチックシールを利用することもできる。
【００７６】
また、充電時に外装缶を構成する鉄などの元素が溶出するのを防ぐため、外装缶の内面には、金などの耐食性の金属をメッキしておくことが望ましい。
【００７７】
本発明のアルカリ二次電池は、アルカリ一次電池（酸化銀一次電池など）が採用されている用途に使用し得るほか、従来から知られているアルカリ二次電池や非水電解質二次電池が採用されている用途にも適用することができる。
【実施例】
【００７８】
以下、実施例に基づいて本発明を詳細に述べる。ただし、下記実施例は、本発明を制限するものではない。
【００７９】
実施例１
正極活物質として平均粒子径：５μｍの酸化銀（Ａｇ２Ｏ）を用い、更に、黒鉛粒子（ＢＥＴ比表面積が２０ｍ２／ｇで、平均粒子径が３．７μｍ）、カーボンブラック粒子（ＢＥＴ比表面積が６８ｍ２／ｇで、一次粒子の平均粒子径が３５ｎｍのアセチレンブラック）、およびＴｉＯ２粒子（平均粒子径：２５０ｎｍ）を用いて正極合剤層を形成した。
【００８０】
酸化銀、黒鉛粒子、カーボンブラック（ＣＢ）粒子およびＴｉＯ２粒子を、それぞれ８５．６質量％、３．８質量％、０．６質量％および１０質量％となる割合で混合して正極合剤を構成し、この正極合剤８０ｍｇを金型に充填し、充填密度５．７ｇ／ｃｍ３で、直径５．１７ｍｍ、高さ０．６ｍｍの円板状に加圧成形することによって、正極合剤成形体（正極合剤層）を作製した。
【００８１】
ＰＴＦＥの水系分散液（固形分：６０質量％）：５ｇと、ポリアクリル酸ナトリウムの水溶液（濃度：２質量％）：２．５ｇと、ハイドロタルサイト粒子（平均粒子径：０．４μｍ）：２．５ｇとを混練し、圧延して１００μｍの厚みの膜を作製し、更に直径５．７ｍｍの円形に打ち抜いたものを、アニオン伝導性膜として電池の組み立てに用いた。
【００８２】
負極活物質には、添加元素としてＩｎ：５００ｐｐｍ、Ｂｉ：４００ｐｐｍおよびＡｌ：１０ｐｐｍを含有する、アルカリ一次電池で汎用されている無水銀の亜鉛合金粒子を用いた。前述した方法により求めた前記亜鉛合金粒子の粒度は、平均粒子径（Ｄ５０）が１２０μｍであり、粒径が７５μｍ以下の粒子の割合は２５質量％以下であった。
【００８３】
前記亜鉛合金粒子と、ＺｎＯとを、９７：３の割合（質量比）で混合し、負極を構成するための組成物（負極用組成物）を得た。この組成物：１９ｍｇを量り取って負極の作製に用いた。
【００８４】
アルカリ電解液には、３５質量％の濃度で水酸化カリウムを溶解させた水溶液に、更に、酸化亜鉛、水酸化リチウム（ＬｉＯＨ）およびポリエチレングリコール（ＰＥＧ）を、それぞれ３質量％、０．５質量％および１質量％の濃度で溶解させた水溶液を用いた。
【００８５】
セパレータには、ポリエチレン主鎖にアクリル酸をグラフト共重合させた構造を有するグラフト共重合体で構成された２枚のグラフトフィルム（厚み：３０μｍ）を、セロハンフィルム（厚み：２０μｍ）の両側に配置し、更にビニロン−レーヨン混抄紙（厚み：１００μｍ）を積層したものを、直径５．７ｍｍの円形に打ち抜いて用いた。
【００８６】
前記の正極（正極合剤成形体）、負極（負極用組成物）、アルカリ電解液、アニオン伝導性膜およびセパレータを、内面に金メッキを施した鋼板よりなる外装缶と、銅−ステンレス鋼（ＳＵＳ３０４）−ニッケルクラッド板よりなる封口板と、ナイロン６６製の環状ガスケットとから構成された電池容器内に封止し、図１に示す外観で、図２に示す構造を有し、直径５．８ｍｍ、厚さ２．７ｍｍのアルカリ二次電池を作製した。なお、前記アニオン伝導性膜は、負極に面するように配置し、前記セパレータを正極側に配置した。
【００８７】
図１および図２に示すアルカリ二次電池１は、正極４、セパレータ６およびアニオン伝導性膜７を内填した外装缶２の開口部に、負極５を内填した封口板３が、断面Ｌ字状で環状のガスケット（樹脂製ガスケット）８を介して嵌合しており、外装缶２の開口端部が内方に締め付けられ、これにより樹脂製ガスケット８が封口板３に当接することで、外装缶２の開口部が封口されて電池内部が密閉構造となっている。すなわち、図１および図２に示す電池では、外装缶２、封口板３および樹脂製ガスケット８からなる電池容器内の空間（密閉空間）に、正極４、負極５、セパレータ６およびアニオン伝導性膜７を含む発電要素が装填されており、更にアルカリ電解液（図示しない）が注入され、セパレータに保持されている。そして、外装缶２は正極端子を兼ね、封口板３は負極端子を兼ねている。正極４は、前記の通り、酸化銀、黒鉛粒子、カーボンブラック粒子およびＴｉＯ２粒子を含有する正極合剤の成形体である。
【００８８】
実施例２
アルカリ電解液に溶解させる水酸化リチウムの濃度を１質量％とした以外は、実施例１と同様にしてアルカリ二次電池を作製した。
【００８９】
実施例３
アルカリ電解液に溶解させる水酸化リチウムの濃度を２質量％とした以外は、実施例１と同様にしてアルカリ二次電池を作製した。
【００９０】
比較例１
酸化銀、黒鉛粒子およびカーボンブラック粒子を、それぞれ９５．６質量％、３．８質量％および０．６質量％となる割合で混合して正極合剤を構成した以外は、実施例１と同様にして正極合剤成形体を作製した。
【００９１】
前記正極合剤成形体を正極とし、アルカリ電解液として、３５質量％の濃度で水酸化カリウムを溶解させた水溶液に、更に酸化亜鉛を３質量％の濃度で溶解させた水溶液を用いた以外は、実施例１と同様にしてアルカリ二次電池を作製した。
【００９２】
比較例２
アルカリ電解液として、３５質量％の濃度で水酸化カリウムを溶解させた水溶液に、更に、酸化亜鉛および水酸化リチウムを、それぞれ３質量％および２質量％の濃度で溶解させた水溶液を用いた以外は、実施例１と同様にしてアルカリ二次電池を作製した。
【００９３】
比較例３
アルカリ電解液として、３５質量％の濃度で水酸化カリウムを溶解させた水溶液に、更に、酸化亜鉛およびポリエチレングリコールを、それぞれ３質量％および１質量％の濃度で溶解させた水溶液を用いた以外は、実施例１と同様にしてアルカリ二次電池を作製した。
【００９４】
比較例４
アルカリ電解液として、３５質量％の濃度で水酸化カリウムを溶解させた水溶液に、更に酸化亜鉛を３質量％の濃度で溶解させた水溶液を用いた以外は、実施例１と同様にしてアルカリ二次電池を作製した。
【００９５】
実施例および比較例のアルカリ二次電池について、以下の方法で充放電サイクル特性を評価した。実施例および比較例のアルカリ二次電池に対し、定電流−定電圧充電（ＣＣ：２ｍＡ、ＣＶ：１．８Ｖ、終止電流：０．２ｍＡ）および定電流放電（電流値：２ｍＡ、終止電圧：１．０Ｖ）を１サイクルとする充放電サイクルを１４０回繰り返して、サイクル毎の放電容量測定を行った。測定結果について、横軸にサイクル数を取り、縦軸に放電容量（ｍＡｈ）を取ってグラフとしたものを図３に示す。
【００９６】
また、実施例および比較例のアルカリ二次電池における正極合剤の構成並びにアルカリ電解液の添加剤の構成を、表１に示す。
【００９７】
【表１】
2019153402.tif 000005
【００９８】
図３に示す通り、水酸化リチウムおよびポリアルキレングリコール（ＰＥＧ）を含有するアルカリ電解液を用いた実施例１〜３のアルカリ二次電池は、これらの両者を含有していないアルカリ電解液を用いた比較例１、４の電池、ＰＥＧを含有していないアルカリ電解液を用いた比較例２の電池、および水酸化リチウムを含有していないアルカリ電解液を用いた比較例３の電池に比べて、サイクル数が進んでも容量の低下が良好に抑制されており、優れた充放電サイクル特性を有していた。
【００９９】
なお、水酸化リチウムを含有する一方でＰＥＧを含有しないアルカリ電解液を用いた比較例２の電池では、充放電サイクル初期の充電効率が悪く、放電容量が極端に低くなっていたが、水酸化リチウムと共にＰＥＧを含有するアルカリ電解液を用いた実施例１〜３の電池では、充放電サイクル初期の充電効率を向上させることができ、水酸化リチウムに起因する前記の問題を抑制することができた。
【符号の説明】
【０１００】
１    アルカリ二次電池
２    外装缶
３    封口板
４    正極（正極合剤の成形体）
５    負極
６    セパレータ
７    アニオン伝導性膜
８    ガスケット
【図１】
2019153402.tif 000006
【図２】
2019153402.tif 000007
【図３】
2019153402.tif 000008